(57)【要約】【課題】書き心地および筆記される文字等の鮮鋭性を向上させた筆記性に優れる筆圧が高い人向け両面筆記用紙を提供することである。【解決手段】本発明の課題は、  両面筆記用紙がパルプ繊維と無機粒子とを主成分として含有し、両面筆記用紙の灰分量が両面筆記用紙に対して２０質量％以上３５質量％以下であり、両面筆記用紙表裏各々表面における、光学電子顕微鏡によって観察される画像データから二値化処理して求められる単位面積当たりに占める無機粒子の面積率（表面露出面積度）が１５面積％以上４０面積％以下であることを特徴とする筆圧が高い人向け両面筆記用紙によって達成される。【選択図】なし【特許請求の範囲】
【請求項１】
筆圧の高い人向けの両面筆記用紙であって、両面筆記用紙がパルプ繊維と無機粒子とを主成分として含有し、両面筆記用紙の灰分量が両面筆記用紙に対して２０質量％以上３５質量％以下であり、両面筆記用紙表裏各々表面における、光学電子顕微鏡によって観察される画像データから二値化処理して求められる単位面積当たりに占める無機粒子の面積率（表面露出面積度）が１５面積％以上４０面積％以下であることを特徴とする筆圧が高い人向け両面筆記用紙。
【請求項２】
前記無機粒子が、軽質炭酸カルシウムを全無機粒子に対して８０質量％以上含有し、該軽質炭酸カルシウムが、平均長径２．５μｍ以上６．０μｍ以下且つ平均短径０．２μｍ以上１．０μｍ以下であり、さらにＮＦ式ワイヤー磨耗試験によるＰＷ磨耗値が３０ｍｇ以上５０ｍｇ以下である請求項１に記載の筆圧が高い人向け両面筆記用紙。
【請求項３】
筆圧が高い人向け両面筆記用紙が、ＪＩＳ  Ｂ  ０６０１−２００１に規定される算術平均表面粗さ（Ｒａ）６．０μｍ以上８．０μｍ以下である請求項１または２に記載の筆圧が高い人向け両面筆記用紙。
【発明の詳細な説明】
【技術分野】
【０００１】
本発明は、筆圧が高い人向け両面筆記用紙に関する。
【背景技術】
【０００２】
多種多様な筆記具が市販されている。例えば、芯が凝着磨耗によって用紙に付着する原理である鉛筆（メカニカルペンシルを含む）、ペン先に埋め込まれたボールが転がることでインクが用紙へ転写される原理であるボールペン、ペン先のフェルト先端部に毛細管現象によって絶えずインクが供給され滲み出て用紙へ付与される原理であるフェルトペン、細かい溝が彫られたペン芯を伝ってペン先にインクが供給されスリットというペン先の裂け目を伝って用紙へ供給される原理である万年筆などがある。筆記具の中でも、鉛筆とボールペンが最も汎用に用いられている。
【０００３】
ＰＣやプリンタの普及により筆記する機会が減少している。一方で、機械的な文字と異なり筆記、所謂手書きは、特別事項を伝える場合に重要な手段となっている。
近年、持ち味や材質に拘った高級筆記具の需要が高まっており、それに追随するように筆記用紙に対しても、例えば高級ノートや高級手帳のような高級筆記用紙市場が形成されつつある。高級ノートや高級手帳において、合皮表紙等の見掛けの高級感から、中身の筆記用紙に書き心地や筆記される文字等の鮮鋭性を求めるユーザーが増加している。文字等の鮮鋭性とは、鉛筆においては芯の用紙に対する付着が均一であることおよびボールペンにおいてはカスレがないことであり、さらに筆記される文字等のアウトラインがはっきりしていることをいう。
【０００４】
筆記具の書き心地については以前から研究がなされ、筆記用紙の表面粗さや摩擦係数が影響すると指摘されている（例えば、非特許文献１および２参照）。また、書き心地を表す因子に関しては、筆記摩擦力および筆記の滑らかさを挙げることができる。これらの因子を定量的、客観的に測定する方法が開示されている（例えば、特許文献１参照）。滑らかな筆記感を有する筆記具が開示されている（例えば、特許文献２参照）。
【先行技術文献】
【特許文献】
【０００５】
【特許文献１】特許第３０５８７７９号公報
【特許文献２】特開平９−２０８８７６号公報
【非特許文献】
【０００６】
【非特許文献１】捧伝吉等著、品質管理、１９７６年、Ｖｏｌ．２７、１１月臨時増刊号、１２６０頁〜１２６４頁
【非特許文献２】高橋岳雄著、日本潤滑学会第３２期全国大会予稿集、１９８７年、４１７頁〜４２０頁
【発明の概要】
【発明が解決しようとする課題】
【０００７】
書き心地の因子である筆記摩擦力と筆記の滑らかさとは相反する条件である。筆記される文字等の鮮鋭性について、鉛筆は凝着磨耗による芯の均一な付着を要求し、ボールペンはボールの安定した転がりを要求する。前者は用紙の平滑さに関係し、後者はボールの転がり易さに関係する。筆記性に優れるとは、書き心地および筆記される文字等の鮮鋭性におけるこれら相反する条件を高次元で満足することである。そして、筆記用紙の用途から、筆記用紙の表裏で筆記性に差が無いことが要求される。筆記用紙に書き心地や筆記される文字等の鮮鋭性を求めるユーザーの要望に応える、これらの条件を高次元で満足する筆記用紙は未だに存在しない。
【０００８】
フェルトペンや万年筆のように筆圧を制御することを要求する筆記具と異なり、鉛筆やボールペンを使用する場合は筆圧の強い弱いの影響がある。筆圧の高い場合は、筆圧によって筆記摩擦力は高められるが、筆記の滑らかさやボールの転がり易さを一層低下させることとなる。
本発明の目的は、筆圧の高い人に対して書き心地および筆記される文字等の鮮鋭性を向上させた筆記性に優れる、筆圧の高い人向け両面筆記用紙を提供することである。
【課題を解決するための手段】
【０００９】
本発明の上記の課題は、両面筆記用紙がパルプ繊維と無機粒子とを主成分として含有し、両面筆記用紙の灰分量が両面筆記用紙に対して２０質量％以上３５質量％以下であり、両面筆記用紙表裏各々表面における、光学電子顕微鏡によって観察される画像データから二値化処理して求められる単位面積当たりに占める無機粒子の面積率（表面露出面積度）が１５面積％以上４０面積％以下であることを特徴とする筆圧が高い人向け両面筆記用紙によって達成される。
【００１０】
好ましくは、無機粒子が、軽質炭酸カルシウムを全無機粒子に対して８０質量％以上含有し、該軽質炭酸カルシウムが、平均長径２．５μｍ以上６．０μｍ以下且つ平均短径０．２μｍ以上１．０μｍ以下であり、さらにＮＦ式ワイヤー磨耗試験によるＰＷ磨耗値が３０ｍｇ以上５０ｍｇ以下である。
【００１１】
好ましくは、両面筆記用紙が、ＪＩＳ  Ｂ  ０６０１−２００１に規定される算術平均表面粗さ（Ｒａ）６．０μｍ以上８．０μｍ以下の範囲である。
【発明の効果】
【００１２】
本発明により、筆圧の高い人に対して、書き心地および筆記される文字等の鮮鋭性を向上させた筆記性に優れる両面筆記用紙を提供することができる。
【発明を実施するための形態】
【００１３】
以下、本発明について詳細に説明する。
【００１４】
本発明において、筆圧が高い人とは、触感計を用いて測定される値から次のように定義される。三菱製紙株式会社製の三菱ＰＰＣ用紙Ｎ（１枚）にクロバー株式会社のトレーサー（手芸用鉄筆）を用い、トレーサーの鉄先側を使用して通常の筆記具を扱う時の要領で、漢数字の「一」の字を書く。この時のＺ方向の荷重の最大値を、新東科学株式会社製ポータブル触感計ＴＹＰＥ３３を用いて測定する。この作業を１０回行い、測定される値の全てが１５０ｇｆ以上である人を、筆圧が高い人と定義する。
【００１５】
本発明において、筆圧が高い人向け両面筆記用紙（以下、単に「両面筆記用紙」と記する）は、パルプ繊維と無機粒子とを主成分として含有することを特徴とする。ここで「パルプ繊維と無機粒子を主成分として」とは、両面筆記用紙を形成する全乾燥固形分中の６７質量％以上をパルプ繊維および無機粒子が占めることをいう。
【００１６】
本発明において、パルプ繊維は、製紙分野で従来公知のパルプ繊維であればよく、特に限定されない。例えば、広葉樹晒クラフトパルプ（ＬＢＫＰ）繊維、針葉樹晒クラフトパルプ（ＮＢＫＰ）繊維、広葉樹晒サルファイトパルプ（ＬＢＳＰ）繊維、針葉樹晒サルファイトパルプ（ＮＢＳＰ）繊維等の化学パルプ繊維や、砕木パルプ（ＧＰ）繊維、ケミグランドパルプ（ＣＧＰ）繊維、サーモメカニカルパルプ（ＴＭＰ）繊維、ケミサーモメカニカルパルプ（ＣＴＭＰ）繊維、晒ケミサーモメカニカルパルプ（ＢＣＴＭＰ）繊維等の機械パルプ繊維、古紙パルプ（ＤＩＰ）繊維を挙げることができる。また、バガス、ケナフ、竹、麻、コットン、楮、三椏、雁皮等の非木材パルプ繊維も用いることができる。これらは、単独または２種以上を併用して用いられる。
【００１７】
本発明において、無機粒子は、製紙分野で従来公知の無機粒子であればよく、特に限定されない。例えば、重質炭酸カルシウム、軽質炭酸カルシウム、カオリン、タルク、クレー、シリカ、二酸化チタン、水酸化アルミニウム、アルミナを挙げることができる。これらは、単独または２種以上を併用して用いられる。
【００１８】
本発明において、無機粒子を両面筆記用紙に含有させる方法は、（１）填料として紙料中に添加し抄造する方法、（２）サイズプレス液に添加しサイズプレス装置によって紙に付与する方法、が好ましい。この理由は、無機粒子が両面筆記用紙表面においてパルプ繊維に比較的強く吸着し、脱離し難くなるためである。
【００１９】
本発明において、両面筆記用紙は、パルプ繊維および無機粒子、必要に応じて製紙分野で従来公知の填料、有機顔料、バインダー、サイズ剤、定着剤、歩留まり剤、柔軟剤、紙力増強剤等の各種添加剤を配合した紙料を抄造することによって製造することができる。
【００２０】
抄造には、長網抄紙機、ツインワイヤー抄紙機、コンビネーション抄紙機、円網抄紙機、ヤンキー抄紙機など製紙分野で公知の抄紙機を用いることができ、酸性、中性、アルカリ性のいずれかでも抄造できる。
【００２１】
本発明において、両面筆記用紙のサイズ度は特に限定されない。サイズ度は、内添サイズ剤の種類と量によって、または後述の表面サイズ剤によって調整することができる。内添サイズ剤は、例えば、酸性紙であればロジン系サイズ剤、中性紙であればアルケニル無水コハク酸、アルキルケテンダイマー、中性ロジン系サイズ剤またはカチオン性スチレン−アクリル系サイズ剤などである。
【００２２】
本発明において、両面筆記用紙は、サイズプレス液で表面サイズプレス処理を施すことができる。サイズプレス液とは、両面筆記用紙の表面に表面サイズ剤を付与する液である。表面サイズ剤としては製紙分野で従来公知のものを用いることができる。表面サイズ剤は、例えば、天然植物から精製した澱粉、ヒドロキシエチル化澱粉、酸化澱粉、エーテル化澱粉、リン酸エステル化澱粉、酵素変性澱粉やそれらをフラッシュドライして得られる冷水可溶性澱粉、ポリビニルアルコールまたはポリビニルアルコール誘導体、アルキルケテンダイマー系、ロジン系などを挙げることができる。サイズプレス液は、その他必要に応じて、無機粒子、有機顔料、抑泡剤、消泡剤、防腐剤等の通常使用されている従来公知の各種助剤を含有することができる。
【００２３】
本発明において、サイズプレス装置としては製紙分野で従来公知の装置を用いることができる。製造コストの観点から、抄紙機に設置されているサイズプレス装置などオンマシンタイプのものが好ましい。サイズプレス装置としては、インクラインドサイズプレス、ホリゾンタルサイズプレス、フィルムトランスファー方式としてロッドメタリングサイズプレス、ロールメタリングサイズプレス、ブレードメタリングサイズプレスを挙げることができる。ロッドメタリングサイズプレスでは、さらにシムサイザー、オプティサイザー、スピードサイザーを挙げることができる。ロールメタリングサイズプレスでは、さらにゲートロールコーターを挙げることができる。その他としては、ビルブレードコーター、ツインブレードコーター、ベルバパコーター、タブサイズプレス、カレンダーサイズプレスなどを挙げることができる。
【００２４】
本発明において、両面筆記用紙は、抄紙・乾燥されたままでも使用できるが、本発明の所望の効果を損なわない限り必要に応じてマシンカレンダー、ソフトニップカレンダー、スーパーカレンダー、多段カレンダー、マルチニップカレンダー等により平滑性を制御することができる。
【００２５】
本発明において、両面筆記用紙の灰分量は、両面筆記用紙に対して２０質量％以上３５質量％以下である。灰分量が上記範囲外であると、筆記される文字等の鮮鋭性が得られない。
【００２６】
本発明において、灰分量は以下のようにして求める。用紙を１ｇ〜１０ｇの任意の量を採取し、１０５℃、１時間乾燥し、乾燥質量を測定する。次に、当該用紙を５００℃で３時間処理して灰化し、得られる残渣の絶乾質量を求める。灰分量は、用紙の絶乾質量に対する残渣の絶乾質量の百分率（質量％）として計算される。
【００２７】
本発明において、無機粒子の表面露出面積度は、両面筆記用紙表裏各々表面における、光学電子顕微鏡によって観察される画像データから二値化処理して求められる単位面積当たりに占める無機粒子の面積率である。具体的には、例えば、株式会社ハイロックス製Ｄｉｄｉｔａｌ  Ｍｉｃｒｏｓｃｏｐｅ  ＫＨ−１３００を用いて、得られる画像データを解析し、両面筆記用紙表裏各々表面における無機粒子の表面露出面積度を求めることができる。
【００２８】
本発明において、両面筆記用紙の表面露出面積度は、１５面積％以上４０面積％以下である。表面露出面積度が上記範囲外であると、鉛筆およびボールペンにおいて良好な筆記性を得ることができない。特に、ボールペンにおいて、良好な書き心地を得ることができない。かかる範囲内の表面露出面積度は、無機粒子の添加する量を制御することによって達成できる。無機粒子の表面露出は局所的に偏りがないことが好ましい。
【００２９】
灰分量と表面露出面積度が本発明の範囲内にあると良好な筆記性が得られる。この理由は定かではないが、鉛筆やボールペンと筆記用紙との接点において、灰分量は滑らかさと平滑さに作用し、表面露出面積度は筆記摩擦力、凝着磨耗およびボールの転がり易さに作用すると考えられる。これらの相乗効果によって優れた筆記性が得られると考えられる。
【００３０】
本発明において、無機粒子としては、軽質炭酸カルシウムを両面筆記用紙中の全無機粒子に対して８０質量％以上を含有することが好ましい。また、該軽質炭酸カルシウムは、平均長径２．５μｍ以上６．０μｍ以下且つ平均短径０．２μｍ以上１．０μｍ以下の範囲である粒子が好ましい。
【００３１】
無機粒子の８０質量％以上が、上記平均粒子径を有する軽質炭酸カルシウムであると、両面筆記用紙における筆記性の表裏差が小さくなって好ましい。この理由は、特定の粒子径の軽質炭酸カルシウムであると両面筆記用紙の表裏において表面露出面積度の差が小さくなるため、比較的大きな粒子径により平滑さと筆記摩擦力を得ることができるため、と考えられる。平均長径および平均短径は、電子顕微鏡写真撮影で得られる画像から、観察視野内における１００個の粒子から測定される長径および短径の平均値として求めることができる。
【００３２】
また、本発明において、上記軽質炭酸カルシウムは、ＮＦ式ワイヤー磨耗試験によるＰＷ磨耗値が３０ｍｇ以上５０ｍｇ以下であることが好ましい。本発明において、ＰＷ磨耗値は、日本フィルコン株式会社製ＮＦ式磨耗試験機を用いて測定される。軽質炭酸カルシウムなどの無機粒子のＰＷ磨耗値は、以下の手順で測定することができる。４００ｇの無機粒子を純水中に分散して固形分濃度２質量％の無機粒子スラリー２０Ｌを調製する。無機粒子スラリーを、ＮＦ式磨耗試験機にとりつけた回転するＰＷ（プラスチックワイヤー）表面に循環して流す。循環を３時間繰り返し、磨耗試験前後におけるＰＷの質量低下分をＰＷ磨耗値とする。ＰＷの磨耗が大き過ぎる場合は、試験途中でＰＷが切断し、「測定値なし」となる。軽質炭酸カルシウムのＰＷ磨耗値が上記範囲内であることによって、鉛筆の芯が良好に凝着磨耗でき且つボールペンのボールが良好に転がり、筆記性が一層良好となる。
【００３３】
本発明において、両面筆記用紙中の無機粒子は、軽質炭酸カルシウムを全無機粒子に対して８０質量％以上含有し、該軽質炭酸カルシウムが、平均長径２．５μｍ以上６．０μｍ以下且つ平均短径０．２μｍ以上１．０μｍ以下であり、さらにＮＦ式ワイヤー磨耗試験によるＰＷ磨耗値が３０ｍｇ以上５０ｍｇ以下であることが好ましい。これらを満足することによって筆記性が格段に良好となる。
【００３４】
軽質炭酸カルシウムとは、化学的に製造される沈降炭酸カルシウムである。製造方法は、例えば、石灰石を焼成して得られる生石灰と炭酸ガスとを精製し、生石灰を水に溶かして石灰乳とし、石灰乳に炭酸ガスを反応させ生成する炭酸ガス化合法または石灰乳に塩化カルシウム溶液と炭酸ソーダとを反応させ生成する炭酸塩溶液等がある。反応等の条件によって、その結晶形（カルサイト系やアラゴナイト系など）・大きさ・形状・密度を調整することができる。カルサイト系結晶は、形状が通常、犬牙状、それらが凝集結合したような毬栗状または立方体状（キュービック状または団子状）である。またアラゴナイト系結晶は、形状が通常、棒状あるいは針状である。
【００３５】
本発明において、両面筆記用紙は、ＪＩＳ  Ｂ  ０６０１−２００１で規定される算術平均表面粗さ（Ｒａ）が両面共に６．０μｍ以上８．０μｍ以下であることがさらに好ましい。両面筆記用紙のＲａが、上記の範囲内にあることによってさらに良好な筆記性を得ることができる。この理由は定かではないが、Ｒａが、鉛筆書きにおける平滑さおよび筆記摩擦力並びにボールペン書きにおけるボールの転がり易さに作用すると考えられる。かかるＲａは、例えば、株式会社キーエンス製ＣＯＬＯＲ３Ｄ−ＬａｓｅｒＳｃａｎｎｉｎｇＭｉｃｒｏｓｃｏｐｅ  ＶＫ−８７００を用いて測定することができる。
【００３６】
かかるＲａは、製紙分野で従来公知の方法、例えば、パルプ繊維種、填料の種類および添加量、カレンダー処理などの諸条件を制御することによって達成できる。
【００３７】
本発明において、両面筆記用紙は、パルプ繊維と無機粒子以外にその他の原料として、製紙分野で従来公知の各種薬剤を適宜含有することができる。薬剤としては、例えば、紙力増強剤、顔料分散剤、増粘剤、流動性改良剤、消泡剤、抑泡剤、離型剤、発泡剤、浸透剤、防腐剤、防バイ剤、染料等を挙げることができる。
【実施例】
【００３８】
以下、本発明を実施例によりさらに具体的に説明するが、本発明はその主旨を超えない限り、以下の実施例に限定されるものではない。また、実施例において示す質量部、質量％および面積％は、乾燥固形分あるいは実質成分の値を示す。
【００３９】
（被験者の選定）
三菱製紙株式会社製の三菱ＰＰＣ用紙Ｎ（１枚）にクロバー株式会社のトレーサー（手芸用鉄筆）を用い、トレーサーの鉄先側を使用して通常の筆記具を扱う時の要領で、漢数字の「一」の字を１０回書く。この時のＺ方向の荷重の最大値を、新東科学株式会社製ポータブル触感計ＴＹＰＥ３３を用いて測定し、測定される値の全てが１５０ｇｆ以上である人を筆圧が高い被験者とする。被験者は３０人とする。評価結果は、被験者の平均値を算出し、小数点以下を四捨五入する。
【００４０】
（鉛筆書き心地の評価）
筆記具として、株式会社トンボ鉛筆製リサイクル鉛筆木物語（登録商標）ＨＢを使用する。両面筆記用紙１枚をスチール製事務用デスクの上に置き、各被験者によって書き心地を下記の５段階で官能評価する。本発明において、評価３以上であれば鉛筆書き心地に優れるとする。
５：極めて良好
４：良好
３：やや良好
２：普通
１：劣る
【００４１】
（鉛筆鮮鋭性の評価）
筆記具として、株式会社トンボ鉛筆製リサイクル鉛筆木物語ＨＢを使用する。両面筆記用紙１枚をスチール製事務用デスクの上に置き、各被験者によって「あいうえお」の５文字を１０繰り返し書き、得られる文字における鉛筆芯の付着均一さやアウトラインの明確さについてルーペで観察し、鮮鋭性を下記の５段階で目視評価する。本発明において、評価３以上であれば鮮鋭性に優れるとする。
５：極めて良好
４：良好
３：やや良好
２：普通
１：劣る
【００４２】
（ボールペン書き心地の評価）
筆記具として、株式会社パイロットコーポレーション製水性ボールペンハイテックポイント（登録商標）Ｖ１０グリップブラックＬＨＧＮ−２０Ｖ１０−Ｂ、ゼブラ株式会社製ジェルボールペンサラサクリップ（登録商標）０．５黒ＪＪ１５−ＢＫの２種を使用する。両面筆記用紙１枚をスチール製事務用デスクの上に置き、各被験者によって書き心地を下記の５段階で官能評価する。本発明において、評価３以上であればボールペン書き心地に優れるとする。
５：極めて良好
４：良好
３：やや良好
２：普通
１：劣る
【００４３】
（ボールペン鮮鋭性の評価）
筆記具として、株式会社パイロットコーポレーション製水性ボールペンハイテックポイントＶ１０グリップブラックＬＨＧＮ−２０Ｖ１０−Ｂ、ゼブラ株式会社製ジェルボールペンサラサクリップ０．５黒ＪＪ１５−ＢＫの２種を使用する。両面筆記用紙１枚をスチール製事務用デスクの上に置き、各被験者によって「あいうえお」の５文字を１０繰り返し書き、得られる文字におけるインクのカスレ具合やアウトラインの明確さについてルーペで観察し、鮮鋭性を下記の５段階で目視評価する。本発明において、評価３以上であれば鮮鋭性に優れるとする。
５：極めて良好
４：良好
３：やや良好
２：普通
１：劣る
【００４４】
（両面筆記性の評価）
上記評価について、さらに両面筆記用紙の両面で実施し、両面筆記用紙の表裏差について書き心地および鮮鋭性を合わせて下記の３段階で評価する。本発明において、評価２以上であれば、表裏差の点で優れるとする。
３：表裏差がない
２：表裏差があるが、実用上問題にならない程度である
１：表裏差がある
【００４５】
各実施例および各比較例の両面筆記用紙を以下の手順によって作製する。
【００４６】
（両面筆記用紙の作製）
以下のような配合で調製し、長網抄紙機を用いて抄造し、乾燥させて坪量６０．０ｇ／ｍ２の両面筆記用紙のための原紙を抄造する。
【００４７】
（配合）
ＥＣＦ漂白されたＬＢＫＰ（濾水度４４０ｍｌｃｓｆ）                ８５質量部
ＥＣＦ漂白されたＮＢＫＰ（濾水度４９０ｍｌｃｓｆ）                １５質量部
無機粒子                                                        （適宜調整）
市販カチオン化澱粉                                              １．０質量部
市販カチオン系ポリアクリルアミド歩留まり向上剤              ０．０３０質量部
市販柔軟剤（多価アルコールと脂肪酸のエステル化合物）            ０．３質量部
【００４８】
なお、無機粒子は、最終的に得られる両面筆記用紙から求められる灰分量と表面露出面積度とが所定の値となるように、後述のサイズプレス液に配合される無機粒子と調整しながら、紙料中に配合する。
【００４９】
（表面サイズプレス工程）
得られる筆記用紙のための原紙に、オンマシンのゲートロールコーターを用い、サイズプレス液を付着させて表面サイズプレス処理を実施する。酸化澱粉は、片面あたり付着量１ｇ／ｍ２となるように濃度、配合量を調節する。サイズプレス液は、表面サイズ剤として酸化澱粉を用い、最終的に得られる両面筆記用紙から求められる灰分量と表面露出面積度とが所定の値となるように、上記の紙料中に配合される無機粒子と調整しながら、無機粒子を配合される。
【００５０】
灰分量が同等であって表面露出面積度を増大させる場合は、サイズプレス液に配合する無機粒子を相対的に増加させる。また、表面露出面積度が同等であって灰分量を増加させる場合は、紙料中に配合する無機粒子を相対的に増加させる。表１に、両面筆記用紙における無機粒子の種類および種類間の配合比率を記載する。
【００５１】
表１における無機粒子は以下の通りである。
軽質炭酸カルシウム−Ａ  ：平均長径３．０μｍ、平均短径０．５μｍ
軽質炭酸カルシウム−Ｂ  ：平均長径２．５μｍ、平均短径０．２μｍ
軽質炭酸カルシウム−Ｃ  ：平均長径６．０μｍ、平均短径１．０μｍ
軽質炭酸カルシウム−Ｄ  ：平均長径１．５μｍ、平均短径０．２μｍ
軽質炭酸カルシウム−Ｅ  ：平均長径７．０μｍ、平均短径１．０μｍ
軽質炭酸カルシウム−Ｆ  ：平均長径２．５μｍ、平均短径０．１μｍ
軽質炭酸カルシウム−Ｇ  ：平均長径６．０μｍ、平均短径１．５μｍ
重質炭酸カルシウム      ：株式会社ファイマテック製、ＦＭＴ−９７
タルク                  ：日本タルク株式会社製、ＮＴＰ−２
二酸化チタン            ：石原産業株式会社製、Ａ−１００
【００５２】
（平滑化処理）
サイズプレス処理後、各実施例および各比較例のＲａになるようにマシンカレンダー処理をして、両面筆記用紙を得る。
【００５３】
各実施例および各比較例について、各測定値および各評価結果を表１に示す。
【００５４】
【表１】
2015004138.tif 000002
【００５５】
表１から、本発明の実施例である両面筆記用紙は、書き心地におよび鮮鋭性に優れ、筆記用紙の両面について差が無く、筆記性に優れることが分かる。一方、本発明に該当しない両面筆記用紙である各比較例では、本発明の効果を得ることができないと分かる。